(57)【要約】【課題】手軽に携帯電話機から発生する電磁波を効率よく抑制する電磁波吸収熱変換チップを提供する。【解決手段】携帯電話機の通話時に発生する電磁波を抑制するための電磁波吸収熱変換チップであって、酸化鉄を主成分とするフェライト材を焼き固めた扁平形状の磁性体と、磁性体において携帯電話機の筐体外面への貼り付け面側に設けられた高透磁率ナノ結晶軟磁性材料からなる磁気シールドシートと、磁気シールドシートの表面に設けられた携帯電話機貼り付け用の粘着部と、粘着部の表面を覆うように設けられた剥離紙とを有する。【選択図】図１
2014239172.tif 000002
【特許請求の範囲】
【請求項１】
携帯電話機の通話時に発生する電磁波を抑制するための電磁波吸収熱変換チップであって、
酸化鉄を主成分とするフェライト材を焼き固めた扁平形状の磁性体と、
磁性体において携帯電話機の筐体外面への貼り付け面側に設けられた高透磁率ナノ結晶軟磁性材料からなる磁気シールドシートと、
磁気シールドシートの表面に設けられた携帯電話機貼り付け用の粘着部と、
粘着部の表面を覆うように設けられた剥離紙とを有する電磁波吸収熱変換チップ。
【請求項２】
前記磁気シールドシートは、Ｆｅを主成分としＳｉ、Ｂ、Ｃｕ及びＮｂが添加されて結晶粒径５０ｎｍ以下のナノ結晶粒組織を主体とした軟磁性材料薄帯を、上下両面から樹脂フィルムで挟持したシートによって形成されている請求項１に記載の電磁波吸収熱変換チップ。
【請求項３】
前記磁性体は、円盤形に形成され、磁気シールドシートを設けない表面側の外周部が面取りされてテーパ形に形成されている請求項１又は２に記載の電磁波吸収熱変換チップ。
【発明の詳細な説明】
【技術分野】
【０００１】
本発明は、携帯電話機に貼り付けて通話時に機器内部から発生する電磁波の漏洩を抑制するための電磁波吸収熱変換チップに関する。
【背景技術】
【０００２】
携帯電話機の通話時に機器内部から発生する電磁波は、他の機器に悪影響を及ぼし誤作動の原因になる恐れや使用者の身体への影響も懸念されることから、このような電磁波をできる限り抑えることが望まれている。また、最近の携帯電話機は、益々小型化・薄型化の傾向にあるから機器内部へ電磁波吸収体を組み込むことは困難であり、それゆえに、手軽に且つ効率よく携帯電話機から発生する電磁波を抑制することが望まれている。
【先行技術文献】
【特許文献】
【０００３】
【特許文献１】特開２００１−２３０１０５号公報
【発明の概要】
【発明が解決しようとする課題】
【０００４】
本発明は、このような事情に鑑みてなされたものであり、その目的とするところは、手軽に携帯電話機から発生する電磁波を効率よく抑制する電磁波吸収熱変換チップを提供することにある。
【課題を解決するための手段】
【０００５】
本発明に係る電磁波吸収熱変換チップは、
携帯電話機の通話時に発生する電磁波を抑制するための電磁波吸収熱変換チップであって、
酸化鉄を主成分とするフェライト材を焼き固めた扁平形状の磁性体と、
磁性体において携帯電話機の筐体外面への貼り付け面側に設けられた高透磁率ナノ結晶軟磁性材料からなる磁気シールドシートと、
磁気シールドシートの表面に設けられた携帯電話機貼り付け用の粘着部と、
粘着部の表面を覆うように設けられた剥離紙とを有するものである。
【０００６】
前記磁気シールドシートは、Ｆｅを主成分としＳｉ、Ｂ、Ｃｕ及びＮｂが添加されて結晶粒径５０ｎｍ以下のナノ結晶粒組織を主体とした軟磁性材料薄帯を、上下両面から樹脂フィルムで挟持したシートによって形成されていることが好ましい。また、前記磁性体は、円盤形に形成され、磁気シールドシートを設けない表面側の外周部が面取りされてテーパ形に形成されていることが好ましい。
【発明の効果】
【０００７】
本発明に係る電磁波吸収熱変換チップによれば、携帯電話機の筐体外面に貼り付けるだけで手軽に携帯電話機の通話時に発生する電磁波を効果的に減衰させることができる。
【図面の簡単な説明】
【０００８】
【図１】本発明の実施形態による電磁波吸収熱変換チップの構成を示す一部断面図である。
【図２】本発明の実施形態による電磁波吸収熱変換チップの斜視図である。
【図３】電磁波吸収熱変換チップを携帯電話機の筐体外面に貼り付けた状態を示す平面図である。
【発明を実施するための形態】
【０００９】
以下に、本発明の実施形態について添付図面を参照しながら説明する。
図１、図２に示すように、電磁波吸収熱変換チップ１は、携帯電話機の筐体外面（裏面）に貼り付けて通話時に発生する電磁波を抑制するものであって、全体が偏平な円盤形に形成され、その大きさは好ましくは直径１５〜２５ｍｍ、厚さ１．５〜２．５ｍｍとされる。なお、電磁波吸収熱変換チップ１は、円盤形に限らず、カード形に形成されて携帯電話機の筐体外面（裏面）に広く貼り付けられる大きさとしてもよい。なお、携帯電話機には多機能携帯電話機も含む。
【００１０】
電磁波吸収熱変換チップ１は、扁平な円盤型の磁性体２と、磁性体２の裏面に一体的に張設された磁気シールドシート３とから形成されている。
【００１１】
磁性体２としては、酸化鉄を主成分とするフェライト材を１０００〜１４００℃の高温で焼き固めたチップ型のものが用いられる。
【００１２】
磁気シールドシート３は、高透磁率ナノ結晶軟磁性材料薄帯３１を上下両面からホットメルト接着剤３３を介してＰＥＴフィルム（樹脂フィルム）３２で挟持したシートによって形成されたものが用いられる（図１参照）。高透磁率ナノ結晶軟磁性材料薄帯３１としては、Ｆｅを主成分としＳｉ、Ｂ、Ｃｕ及びＮｂが添加された金属の高温融液を急冷して製造された非晶質軟磁性合金薄帯とし、この薄帯を結晶化温度以上で熱処理することによって得られる結晶粒径５０ｎｍ以下の微細なナノ結晶粒組織を主体とした軟磁性材料薄帯が、好ましく使用される。
【００１３】
電磁波吸収熱変換チップ１は、磁気シールドシート３の表面に携帯電話機貼り付け用の粘着部４が形成され、この粘着部４の表面を覆うように剥離紙５が設けられる。
【００１４】
そして、図３に示すように、電磁波吸収熱変換チップ１は、剥離紙５を剥ぎ取って粘着部４を露出させて、これを携帯電話機の裏面（画面側とは反対側の筐体外面）に貼り付けて使用される。このようにして、電磁波吸収熱変換チップ１を、剥離紙５を剥がして携帯電話機の裏面（画面側の反対面）に貼り付けると、携帯電話機の通話時に機器内部から発生する電磁波による磁束が磁性体２に収束される（図２参照）。磁気シールドシート３は、磁性体２において携帯電話機の筐体外面への貼り付け面側に設けられているので、携帯電話機と磁性体２との間に配置されるから、磁性体２によって収束される電磁波がこの磁気シールドシート３に確実に集められる。すると、磁気シールドシート３には電磁波による磁束によって渦電流が流れて熱を発生し、電磁波の磁界エネルギーが熱変換されて熱として消費される。磁気シールドシート３に集められる電磁波は、磁気シールドシート３を形成する高透磁率ナノ結晶軟磁性材料によって打ち消される。磁気シールドシート３がナノ結晶で構成されるから、広周波数帯域の電磁波を打ち消すことができる。磁気シールドシート３は、Ｆｅを主成分としＳｉ、Ｂ、Ｃｕ及びＮｂが添加されて結晶粒径５０ｎｍ以下のナノ結晶粒組織を主体とした軟磁性材料薄帯を、上下両面から樹脂フィルムで挟持したシートによって形成されることにより、軟磁性を良好に確保して高透磁率を保持することができ、広周波数帯域の電磁波に対して十分な電磁波減衰効果、ノイズ抑制効果が得られる。
【００１５】
このように、携帯電話機の通話時に発生する電磁波は、磁性体２によって収束され、磁気シールドシート３によって打ち消されるから、効率よく減衰される。従って、携帯電話機において電磁波吸収熱変換チップ１を貼り付けた裏面側及び電磁波吸収熱変換チップ１を貼り付けていない表面側（画面側）の両側ともに電磁波を効率よく減衰することができ、使用者の頭部側への電磁波を大幅に低減することができる。
【００１６】
また、磁性体２は、円盤形に形成され、磁気シールドシート３を設けない表面側の外周部が面取りされてテーパ形（Ｔ）に形成されることにより、本電磁波吸収熱変換チップ１を携帯電話機の筐体外面に貼り付けた状態において、携帯電話機をポケットや鞄等から出し入れする等の取扱い時に電磁波吸収熱変換チップ１が引っ掛かって携帯電話機から取れてしまうことを防ぐことができる。
【００１７】
なお、磁性体２の表面には、印刷が施されてもよく、この印刷によって所望の表示や、電磁波抑制効果のあるインクを用いて更なる電磁波抑制が行われるようにしてもよい。
【００１８】
次に、本発明の電磁波吸収熱変換チップ１の効果を確かめるため、電磁波吸収熱変換チップ（日本アクアライフ製  ＮＴＥ  ＣＯＳＭＯＴＩＰ−ＤＸ（直径２０ｍｍ×厚さ２ｍｍ））を銅版のセンターに配置し、アドバンテスト法（近接界）により電磁波吸収率を測定した。なお、電磁波吸収とは電磁波吸収熱変換チップに付与される電磁波がどの程度吸収されるかを測定するもので、換言すれば電磁波がその程度遮断（シールド）されるのかと同じことなので、試験結果のデータ表記はシールド効果測定結果とし、表１に示した。
【００１９】
【表１】
2014239172.tif 000003
【００２０】
表１より、電界５００ＭＨｚ時のシールド率１０．９５ｄＢ（減衰率９０％）、磁界５５０ＫＨｚ時のシールド率２１．９２ｄＢ（減衰率９２％）、磁界５０ＫＨｚ時のシールド率２７．２５ｄＢ（減衰率９５％）であった。これらの結果より、本発明の電磁波吸収熱変換チップ１によって電磁波が低減していることが確認された。
【００２１】
１  電磁波吸収熱変換チップ
２  磁性体
３  磁気シールドシート
４  粘着部
５  剥離紙
３１  高透磁率ナノ結晶軟磁性材料薄帯
３２  ＰＥＴフィルム（樹脂フィルム）
３３  ホットメルト接着剤
Ｔ  テーパ
【図１】
2014239172.tif 000004
【図２】
2014239172.tif 000005
【図３】
2014239172.tif 000006